(57)【要約】  本発明は、製造が比較的容易でありながら、袋詰めされた正極板と負極板との相対位置が比較的正確な積層電極体及び蓄電素子を提供することを課題とする。本発明の一態様に係る積層電極体は、樹脂層と前記樹脂層上に形成された耐熱層とを有する２枚のセパレータ間に、平面視矩形状の活物質積層領域を有する正極板を配置し、前記２枚のセパレータを正極板の活物質積層領域の外側で溶着した袋詰正極板と、袋詰めされていない負極板とを備え、前記袋詰正極板と負極板とが積層され、平面視において前記袋詰正極板のセパレータの溶着領域が前記負極板の投影領域に内包される。
2018043406.tif 000002
【特許請求の範囲】
【請求項１】
樹脂層と前記樹脂層上に形成された耐熱層とを有する２枚のセパレータ間に、平面視矩形状の活物質積層領域を有する正極板を配置し、前記２枚のセパレータを正極板の活物質積層領域の外側で溶着した袋詰正極板と、
袋詰めされていない負極板と
を備え、
前記袋詰正極板と負極板とが積層され、平面視において前記袋詰正極板のセパレータの溶着領域が前記負極板の投影領域に内包される積層電極体。
【請求項２】
前記２枚のセパレータが前記正極板の活物質積層領域の４辺に沿って線状に溶着されている請求項１に記載の積層電極体。
【請求項３】
前記線状の溶着領域の平均幅が１０μｍ以上１０００μｍ以下である請求項２に記載の積層電極体。
【請求項４】
前記溶着領域と前記正極板の外縁との平均間隔が０．１ｍｍ以上１．０ｍｍ以下である請求項２又は請求項３に記載の積層電極体。
【請求項５】
請求項１から請求項４のいずれか１項に記載の積層電極体と、
この積層電極体を収容する外装材と
を備える蓄電素子。
【請求項６】
前記外装材が金属ケースである請求項５に記載の蓄電素子。
【発明の詳細な説明】
【技術分野】
【０００１】
本発明は、積層電極体及び蓄電素子に関する。
【背景技術】
【０００２】
例えば携帯電話、電気自動車等の様々な機器に充放電可能な二次電池が使用されている。近年、これらの機器の高出力化や高性能化に伴い、より小型でエネルギー密度（体積当たりの電気容量）の大きな二次電池が求められている。【０００３】
一般に二次電池は、表面に活物質層が形成された正極板と表面に活物質層が形成された負極板とを電気絶縁性を有するセパレータを介して交互に積層して形成される。このような二次電池でエネルギー密度を大きくするには、セパレータを薄くすることが有効である。このため、セパレータを樹脂フィルムによって形成した二次電池が実用化されている。【０００４】
また、二次電池では、負極において電析によって生成される金属析出物（例えばリチウムデンドライト）がセパレータを貫通して正極板と負極板とを微小短絡させるおそれがある。このため、正極板又は負極板を挟み込む一対のセパレータの外縁を溶着して袋状にすることで、正極板近傍の電解質に析出物を生成し得る金属イオンを生じる金属種が混入することを抑制したり、金属イオンが負極に接触して電析することを抑制したりする構成が採用される場合がある。【０００５】
樹脂フィルムから形成されるセパレータは、比較的熱に弱いため、二次電池のエネルギー密度を大きくすると、セパレータが熱により損傷し、電析によって生成される金属析出物がセパレータを貫通して正極板と負極板とを微小短絡させるおそれがある。このため、セパレータの電極板に当接する面に耐熱層（無機層）を形成し、セパレータの耐熱性を向上した二次電池が提案されている（特開２０１３−１４３３３７号公報参照）。【０００６】
前記公報に記載の二次電池では、正極板を２枚のセパレータで挟み込んだ袋詰正極板と、正極板よりも大きく、かつセパレータよりも小さい袋詰めされていない負極板とを交互に積層した積層電極体を外装材の中に収容している。
【先行技術文献】
【特許文献】
【０００７】
【特許文献１】特開２０１３−１４３３３７号公報
【発明の概要】
【発明が解決しようとする課題】
【０００８】
二次電池の積層電極体において、正極板は平面視で負極板の外縁よりも内側に、つまり負極板の投影領域内に配置されることが好ましい。これは、正極板が負極板からはみ出すと、負極板の端部に電流が集中し、電析が局所的に促進されることにより形成される析出物によって正極板と負極板との間が短絡しやすくなることを防止するためである。【０００９】
しかしながら、前記公報に記載の二次電池では、製造時に、セパレータの中の正極板の位置を確認することができないため、正極板と負極との中心を合わせることが容易ではない。このため、前記公報に記載の二次電池では、正極板が負極板からはみ出すことを防止するために、負極板を十分に大きくしたり、積層時にセパレータ内の正極板の位置を逐一確認して袋詰正極板と負極板とを積層する必要がある。【００１０】
かかる状況に鑑みて、本発明は、製造が比較的容易でありながら、袋詰めされた正極板と負極板との相対位置が比較的正確な積層電極体及び蓄電素子を提供することを課題とする。
【課題を解決するための手段】
【００１１】
本発明の一態様に係る積層電極体は、樹脂層と前記樹脂層上に形成された耐熱層とを有する２枚のセパレータ間に、平面視矩形状の活物質積層領域を有する正極板を配置し、前記２枚のセパレータを正極板の活物質積層領域の外側で溶着した袋詰正極板と、袋詰めされていない負極板とを備え、前記袋詰正極板と負極板とが積層され、平面視において前記袋詰正極板のセパレータの溶着領域が前記負極板の投影領域に内包される。
【発明の効果】
【００１２】
本発明の一態様に係る積層電極体は、製造が比較的容易でありながら、袋詰めされた正極板と負極板との相対位置が比較的正確である。
【図面の簡単な説明】
【００１３】
【図１】本発明の一実施形態の蓄電素子を示す模式的断面図である。
【図２】図１の蓄電素子の積層電極体の模式的平面図である。
【発明を実施するための形態】
【００１４】
本発明の一態様は、樹脂層と前記樹脂層上に形成された耐熱層とを有する２枚のセパレータ間に、平面視矩形状の活物質積層領域を有する正極板を配置し、前記２枚のセパレータを正極板の活物質積層領域の外側で溶着した袋詰正極板と、袋詰めされていない負極板とを備え、前記袋詰正極板と負極板とが積層され、平面視において前記袋詰正極板のセパレータの溶着領域が前記負極板の投影領域に内包される積層電極体である。
【００１５】
当該積層電極体は、前記袋詰正極板の２枚のセパレータが正極板の活物質積層領域の外側で溶着され、平面視において前記袋詰正極板のセパレータの溶着領域が前記負極板の投影領域に内包されるので、前記溶着領域の内側の正極板の活物質積層領域も前記負極板の投影領域に内包される。つまり、当該積層電極体では、正極板の活物質積層領域が平面視で負極板からはみ出すことなく、全面的に負極に対向する。さらに、セパレータの溶着領域は、溶着されていない領域のセパレータの積層体よりも剛性が増大しているため、溶着領域にガイド等を当接させることによって溶着領域ひいては正極板の活物質積層領域が負極板からはみ出さないように正確に積層することができる。このように当該積層電極体は、正極板の活物質積層領域を負極板に対して正確に位置決めできるため、負極板の面積に対する正極板の面積の比を比較的大きくすることができ、これによりエネルギー密度を比較的大きくすることができる。
【００１６】
前記２枚のセパレータが前記正極板の活物質積層領域の４辺に沿って線状に溶着されているとよい。このように、前記２枚のセパレータが前記正極板の活物質積層領域の４辺に沿って線状に溶着されていることによって、前記２枚のセパレータ間での正極板の位置をより正確に定めることができるので、セパレータと正極板との寸法差を小さくしてエネルギー密度をより向上することができる。また、溶着領域が正極板の活物質積層領域の４辺に沿って形成されることにより袋詰正極板全体の剛性が増大するため、袋詰正極板と負極板との位置決めがさらに容易となる。
【００１７】
前記溶着領域の平均幅が１０μｍ以上１０００μｍ以下であるとよい。このように、前記溶着領域の平均幅を前記範囲内とすることによって、前記２枚のセパレータによる正極板の保持がより確実となる。
【００１８】
前記溶着領域と前記正極板の外縁との平均間隔が０．１ｍｍ以上１．０ｍｍ以下であるとよい。このように、前記溶着領域と前記正極板の外縁との平均間隔を前記範囲内とすることによって、前記２枚のセパレータ内での正極板の移動を抑制しつつ、２枚のセパレータの溶着が比較的容易となる。
【００１９】
本発明の別の態様は、当該積層電極体と、この積層電極体を収容する外装材とを備える蓄電素子である。
【００２０】
当該蓄電素子は、製造が比較的容易でありながら、袋詰めされた正極板と負極板との相対位置が比較的正確な当該積層電極体を備えることによって、エネルギー密度を比較的大きくすることができる。
【００２１】
前記外装材が金属ケースであるとよい。このように、前記外装材が金属ケースであることによって、当該積層電極体を保護することができる。
【００２２】
以下、適宜図面を参照しつつ、本発明の一実施形態に係る蓄電素子について詳説する。
【００２３】
［蓄電素子］
図１の蓄電素子は、それ自体が本発明の別の実施形態である積層電極体１と、この積層電極体を収容する外装材２とを備える。また、当該蓄電素子は、外装材２の内部に電解質（電解液）が充填されている。
【００２４】
〔積層電極体〕
積層電極体１は、複数の袋詰正極板３及び複数の負極板４を備える。これらの袋詰正極板３及び負極板４は、交互に積層されている。
【００２５】
＜袋詰正極板＞
袋詰正極板３は、２枚のセパレータ５と、この２枚のセパレータ５の間に配置される正極板６とをそれぞれ有する。なお、２枚のセパレータ５は、１枚のシートを２つ折りにしたものであってもよい。
【００２６】
袋詰正極板３の寸法は、負極板４の寸法以下に設定されている。具体的には、袋詰正極板３は略方形状の平面形状を有するセパレータ５の幅が略方形状の平面形状を有する負極板４の幅以下とされる。このため、当該積層電極体１では、平面視でセパレータ５の内側に保持される正極板６は、平面視で負極板４からはみ出すことなく、その全面を負極板４に対向させる。これにより、当該積層電極体１ひいては当該蓄電素子では、負極板４の外縁部で電流密度が大きくなって局所的に電析が助長されることがないため、電析による短絡が防止される。
【００２７】
上述のように、袋詰正極板３の寸法（幅）と負極板４の寸法（幅）との差の下限としては、０ｍｍであるが、袋詰正極板３の寸法と負極板４の寸法との差の上限としては、１ｍｍが好ましく、０．５ｍｍがより好ましい。袋詰正極板３の寸法と負極板４の寸法との差を上記下限以上とすることで、正極板６を負極板４からはみ出さないよう袋詰正極板３と負極板４とを容易に積層することができる。また、袋詰正極板３の寸法と負極板４の寸法との差を上記上限以下とすることで、正極板６と負極板４との面積の差が不必要に大きくなることがなく当該積層電極体１ひいては当該蓄電素子のエネルギー密度を十分に大きくできる。
【００２８】
また、当該積層電極体１では、袋詰正極板３のセパレータ５を負極板４に対して位置決めすることで、正極板６を負極板４に対して比較的容易に位置決めすることができる。このため、当該積層電極体１では、負極板４の面積に対する正極板６の面積の比を比較的大きくしても負極板４の外縁部で電析が助長されないので、エネルギー密度を比較的大きくすることができる。
【００２９】
また、当該積層電極体１は、セパレータ５が負極板４の幅方向内側に配置されるので、負極板４と外装材２とのクリアランスを小さくすることができる。このため、当該蓄電素子は、外装材２の中のデッドスペースを比較的小さくしてエネルギー密度を比較的大きくすることができる。
【００３０】
＜セパレータ＞
セパレータ５は、シート状の樹脂層７と、この樹脂層７に積層される耐熱層８とを有する。各袋詰正極板３において、２枚のセパレータ５は、耐熱層８同士が対向するよう配置される。
【００３１】
セパレータ５の平面形状としては、正極板６を覆い隠すことができればよいが、典型的には矩形状とされる。
【００３２】
（樹脂層）
樹脂層７は、多孔質樹脂フィルムから形成される。
【００３３】
この樹脂層７の主成分としては、例えばポリエチレン（ＰＥ）、ポリプロピレン（ＰＰ）、エチレン−酢酸ビニル共重合体、エチレン−メチルアクリレート共重合体、エチレン−エチルアクリレート共重合体、塩素化ポリエチレン等のポリオレフィン誘導体、エチレン−プロピレン共重合体等のポリオレフィン、ポリエチレンテレフタレートや共重合ポリエステル等のポリエステルなどを採用することができる。中でも、樹脂層７の主成分としては、耐電解液性、耐久性及び溶着性に優れるポリエチレン及びポリプロピレンが好適に用いられる。なお、「主成分」とは、最も質量含有率が大きい成分を意味する。
【００３４】
樹脂層７の平均厚さの下限としては、５μｍが好ましく、１０μｍがより好ましい。一方、樹脂層７の平均厚さの上限としては、５０μｍが好ましく、３０μｍがより好ましい。樹脂層７の平均厚さを前記下限以上とすることで、樹脂層７が破断することなくセパレータ５を溶着することができる。また、樹脂層７の平均厚さを前記上限以下とすることで、セパレータ５の厚さが不必要に増大することなく蓄電素子の体積当たりの容量を十分な大きさにできる。
【００３５】
（耐熱層）
耐熱層８は、多数の無機粒子と、この無機粒子間を接続するバインダとを含む構成とされる。
【００３６】
無機粒子の主成分としては、例えばアルミナ、シリカ、ジルコニア、チタニア、マグネシア、セリア、イットリア、酸化亜鉛、酸化鉄等の酸化物、窒化ケイ素、窒化チタン、窒化ホウ素等の窒化物、シリコンカーバイド、炭酸カルシウム、硫酸アルミニウム、水酸化アルミニウム、チタン酸カリウム、タルク、カオリンクレイ、カオリナイト、ハロイサイト、パイロフィライト、モンモリロナイト、セリサイト、マイカ、アメサイト、ベントナイト、アスベスト、ゼオライト、ケイ酸カルシウム、ケイ酸マグネシウムなどが挙げられる。中でも、耐熱層８の無機粒子の主成分としては、アルミナ、シリカ及びチタニアが特に好ましい。
【００３７】
耐熱層８の無機粒子の平均粒子径の下限としては、１ｎｍが好ましく、７ｎｍがより好ましい。一方、無機粒子の平均粒子径の上限としては、５μｍが好ましく、１μｍがより好ましい。無機粒子の平均粒子径を前記下限以上とすることで、耐熱層８中のバインダの比率が大きくなることはなく、十分な耐熱性を有する耐熱層８を得ることができる。また、無機粒子の平均粒子径を前記上限以下とすることで、均質な耐熱層８を容易に形成することができる。なお、「平均粒子径」とは、透過電子顕微鏡（ＴＥＭ）又は走査電子顕微鏡（ＳＥＭ）を用いてＪＩＳ−Ｒ１６７０に準じて測定される値である。
【００３８】
耐熱層８のバインダの主成分としては、例えばポリフッ化ビニリデン、ポリテトラフルオロエチレン等のフッ素樹脂、フッ化ビニリデン−ヘキサフルオロプロピレン−テトラフルオロエチレン共重合体等のフッ素ゴム、スチレン−ブタジエン共重合体及びその水素化物、アクリロニトリル−ブタジエン共重合体及びその水素化物、アクリロニトリル−ブタジエン−スチレン共重合体及びその水素化物、メタクリル酸エステル−アクリル酸エステル共重合体、スチレン−アクリル酸エステル共重合体、アクリロニトリル−アクリル酸エステル共重合体等の合成ゴム、カルボキシメチルセルロース（ＣＭＣ）、ヒドロキシエチルセルロース（ＨＥＣ）、カルボキシメチルセルロースのアンモニウム塩等のセルロース誘導体、ポリエーテルイミド、ポリアミドイミド、ポリアミド及びその前駆体（ポリアミック酸等）等のポリイミド、エチレン−エチルアクリレート共重合体等のエチレン−アクリル酸共重合体、ポリビニルアルコール（ＰＶＡ）、ポリビニルブチラール（ＰＶＢ）、ポリビニルピロリドン（ＰＶＰ）、ポリ酢酸ビニル、ポリウレタン、ポリフェニレンエーテル、ポリスルホン、ポリエーテルスルホン、ポリフェニレンスルフィド、ポリエステルなどが挙げられる。
【００３９】
耐熱層８の平均厚さの下限としては、０．５μｍが好ましく、１μｍがより好ましい。一方、耐熱層８の平均厚さの上限としては、１０μｍが好ましく、６μｍがより好ましい。耐熱層８の平均厚さを前記下限以上とすることで、耐熱層８が破断することなくセパレータ５を溶着することができる。また、耐熱層８の平均厚さを前記上限以下とすることで、セパレータ５の厚さが不必要に増大することなく当該蓄電素子の体積当たりの容量を十分な大きさにできる。
【００４０】
袋詰正極板３において、図２に示すように、２枚のセパレータ５はその外縁（外縁近傍）の溶着領域Ａで互いに溶着されている。より詳しくは、袋詰正極板３は、後述する正極板６の活物質積層領域の４辺に沿って２枚のセパレータ５が線状に溶着された複数の溶着領域Ａを有する。
【００４１】
溶着領域Ａが正極板６の周囲に形成されることによって、正極板６は２枚のセパレータ５の間の所定位置に正確に保持される。これにより、ガイド等を用いてセパレータ５の下端を負極板３の下端に位置合わせすることで、正極板６を負極板３の投影領域内により確実に保持することができる。また、セパレータ５の一方の側縁と負極板４の側縁とが重なるよう位置合わせしてもよい。
【００４２】
また、２枚のセパレータ５が溶着された溶着領域Ａは、溶着されずに重ね合わされた２枚のセパレータ５（非溶着領域）よりも剛性が大きくなるので、この溶着領域Ａをガイドに当接させることにより、袋詰正極板３を比較的容易かつ正確に位置決めすることができる。
【００４３】
溶着領域Ａは、耐熱層８が破壊されて樹脂層７同士が溶着している。この溶着領域は、正極板６の外縁に沿って形成されるとよく、少なくとも正極板６の後述するリード部が延出する辺を除く外縁に沿って形成されることが好ましい。
【００４４】
この溶着領域Ａには破壊された耐熱層８の砕片が存在してもよい。この耐熱層８の砕片は、溶着領域Ａ内でも、ジグザグに延在、つまり溶着領域Ａの長手方向と異なる方向に往復しつつ長手方向に延在する振動波状の線上において存在密度が小さくなっているとよい。つまり、溶着領域Ａは、比較的小さい圧子により、耐熱層８を破壊しつつ形成される耐熱層８の砕片を幅方向に掻き分けながら２枚のセパレータ５の樹脂層７同士を溶着することにより形成するとよい。
【００４５】
溶着領域Ａの平均幅の下限としては、１０μｍが好ましく、２０μｍがより好ましい。一方、溶着領域Ａの平均幅の上限としては、１０００μｍが好ましく、７５０μｍがより好ましい。溶着領域Ａの平均幅を前記下限以上とすることで、２枚のセパレータ５の十分な接合強度が得られ、正極板６の保持を確実にすることができる。また、溶着領域Ａの平均幅を前記上限以下とすることで、袋詰正極板３が不必要に大きくなることがないので正極板６が相対的に小さくならず、当該積層電極体１ひいては当該蓄電素子のエネルギー密度を十分に大きくできる。
【００４６】
溶着領域Ａと正極板６の外縁との平均間隔の下限としては、０．１ｍｍが好ましく、０．２ｍｍがより好ましい。一方、溶着領域Ａと正極板６の外縁との平均間隔の上限としては、１．０ｍｍが好ましく、０．８ｍｍがより好ましい。溶着領域Ａと正極板６の外縁との平均間隔を前記下限以上とすることで、２枚のセパレータ５を容易に溶着することができる。また、溶着領域Ａと正極板６の外縁との平均間隔を前記上限以下とすることで、正極板６がセパレータ５及び負極板４に対して必要以上に小さくなることがなく、当該蓄電素子のエネルギー密度を十分な大きさにできる。
【００４７】
セパレータ５の外縁と溶着領域Ａとの平均間隔の下限としては、１μｍが好ましく、１０μｍがより好ましい。一方、セパレータ５の外縁と溶着領域Ａとの平均間隔の上限としては、１ｍｍが好ましく、０．５ｍｍがより好ましい。セパレータ５の外縁と溶着領域Ａとの平均間隔を前記下限以上とすることで、溶着領域Ａを容易に形成することができる。また、セパレータ５の外縁と溶着領域Ａとの平均間隔を前記上限以下とすることで、セパレータ５の外縁の剛性を十分に大きくすることができ、袋詰正極板３の位置決めが容易になり、また当該蓄電素子のエネルギー密度を十分な大きさにすることができる。
【００４８】
溶着領域Ａは、連続して形成してもよいが、電解質の注液性を向上するために、断続的に形成してもよい。
【００４９】
＜正極板＞
正極板６は、導電性を有する箔状乃至シート状の正極集電体９と、この正極集電体９の表面に積層される正極活物質層１０とを有する。具体的には、正極板６は、正極集電体９の表面に正極活物質層１０が積層される平面視矩形状の活物質積層領域と、この活物質積層領域から活物質積層領域よりも幅の小さい帯状に延出し、当該蓄電素子の電極に接続されるリード部とを有する構成とされる。
【００５０】
（正極集電体）
正極集電体９の材質としては、アルミニウム、銅、鉄、ニッケル等の金属又はそれらの合金が用いられる。これらの中でも、導電性の高さとコストとのバランスからアルミニウム、アルミニウム合金、銅及び銅合金が好ましく、アルミニウム及びアルミニウム合金がより好ましい。また、正極集電体９の形成形態としては、箔、蒸着膜等が挙げられ、コストの面から箔が好ましい。つまり、正極集電体９としてはアルミニウム箔が好ましい。なお、アルミニウム又はアルミニウム合金としては、ＪＩＳ−Ｈ４０００（２０１４）に規定されるＡ１０８５Ｐ、Ａ３００３Ｐ等が例示できる。
【００５１】
正極集電体９の平均厚さの下限としては、５μｍが好ましく、１０μｍがより好ましい、一方、正極集電体９の平均厚さの上限としては、５０μｍが好ましく、４０μｍがより好ましい。正極集電体９の平均厚さを前記下限以上とすることで、正極集電体９の十分な強度を得ることができる。また、正極集電体９の平均厚さを前記上限以下とすることで、相対的に正極活物質層１０の体積が小さくなることがなく、当該蓄電素子のエネルギー密度を十分に大きくできる。
【００５２】
（正極活物質層）
正極活物質層１０は、正極活物質を含むいわゆる正極合材から形成される。また、正極活物質層１０を形成する正極合材は、必要に応じて導電剤、結着剤（バインダ）、増粘剤、フィラー等の任意成分を含む。
【００５３】
前記正極活物質としては、例えばＬｉｘＭＯｙ（Ｍは少なくとも一種の遷移金属を表す）で表される複合酸化物（ＬｉｘＣｏＯ２、ＬｉｘＮｉＯ２、ＬｉｘＭｎ２Ｏ４、ＬｉｘＭｎＯ３、ＬｉｘＮｉαＣｏ（１−α）Ｏ２、ＬｉｘＮｉαＭｎβＣｏ（１−α−β）Ｏ２、ＬｉｘＮｉαＭｎ（２−α）Ｏ４等）、ＬｉｗＭｅｘ（ＸＯｙ）ｚ（Ｍｅは少なくとも一種の遷移金属を表し、Ｘは例えばＰ、Ｓｉ、Ｂ、Ｖ等を表す）で表されるポリアニオン化合物（ＬｉＦｅＰＯ４、ＬｉＭｎＰＯ４、ＬｉＮｉＰＯ４、ＬｉＣｏＰＯ４、Ｌｉ３Ｖ２（ＰＯ４）３、Ｌｉ２ＭｎＳｉＯ４、Ｌｉ２ＣｏＰＯ４Ｆ等）が挙げられる。これらの化合物中の元素又はポリアニオンは他の元素又はアニオン種で一部が置換されていてもよい。正極活物質層１０においては、これら化合物の一種を単独で用いてもよく、二種以上を混合して用いてもよい。また、正極活物質の結晶構造は、層状構造又はスピネル構造であることが好ましい。
【００５４】
正極活物質層１０における正極活物質の含有量の下限としては、５０質量％が好ましく、７０質量％がより好ましく、８０質量％がさらに好ましい。一方、正極活物質の含有量の上限としては、９９質量％が好ましく、９４質量％がより好ましい。正極活物質粒子の含有量を前記範囲とすることで、当該蓄電素子のエネルギー密度を高めることができる。
【００５５】
前記導電剤としては、電池性能に悪影響を与えない導電性材料であれば特に限定されない。このような導電剤としては、天然又は人造の黒鉛、ファーネスブラック、アセチレンブラック、ケッチェンブラック等のカーボンブラック、金属、導電性セラミックスなどが挙げられる。導電剤の形状としては、粉状、繊維状等が挙げられる。
【００５６】
正極活物質層１０における導電剤の含有量の下限としては、０．１質量％が好ましく、０．５質量％がより好ましい。一方、導電剤の含有量の上限としては、１０質量％が好ましく、５質量％がより好ましい。導電剤の含有量を前記範囲とすることで、当該蓄電素子のエネルギー密度を高めることができる。
【００５７】
前記結着剤としては、フッ素樹脂（ポリテトラフルオロエチレン（ＰＴＦＥ）、ポリフッ化ビニリデン（ＰＶＤＦ）等）、ポリエチレン、ポリプロピレン、ポリイミド等の熱可塑性樹脂；エチレン−プロピレン−ジエンゴム（ＥＰＤＭ）、スルホン化ＥＰＤＭ、スチレンブタジエンゴム（ＳＢＲ）、フッ素ゴム等のエラストマー；多糖類高分子などが挙げられる。
【００５８】
正極活物質層１０における結着剤の含有量の下限としては、１質量％が好ましく、２質量％がより好ましい。一方、結着剤の含有量の上限としては、１０質量％が好ましく、５質量％がより好ましい。結着剤の含有量を前記範囲とすることで、正極活物質を安定して保持することができる。
【００５９】
前記増粘剤としては、カルボキシメチルセルロース（ＣＭＣ）、メチルセルロース等の多糖類高分子が挙げられる。また、増粘剤がリチウムと反応する官能基を有する場合、予めメチル化等によりこの官能基を失活させておくことが好ましい。
【００６０】
前記フィラーとしては、電池性能に悪影響を与えないものであれば特に限定されない。フィラーの主成分としては、ポリプロピレン、ポリエチレン等のポリオレフィン、シリカ、アルミナ、ゼオライト、ガラス、炭素などが挙げられる。
【００６１】
＜負極板＞
負極板４は、正極板６とは異なり、当該積層電極体において、袋詰めされずに積層されている。
【００６２】
負極板４は、導電性を有する箔状乃至シート状の負極集電体１１と、この負極集電体１１の表面に積層される負極活物質層１２とを有する。具体的には、負極板４は、負極集電体１１の表面に活物質層１２が積層される平面視矩形状の活物質積層領域と、この活物質積層領域から活物質積層領域よりも幅の小さい帯状に延出し、電極に接続されるリード部とを有する構成とされる。
【００６３】
当該積層電極体１では、平面視において、この負極板４の活物質積層領域の内側に袋詰正極板３のセパレータ５の全ての溶着領域Ａが内包される。従って、２枚のセパレータ５の溶着領域Ａの内側に内包される正極板６の活物質積層領域は、負極板４の活物質積層領域の投影領域内に配置されるため、負極板４の活物質積層領域の外縁部に電流を集中させない。
【００６４】
（負極集電体）
負極集電体１１は、上述の正極集電体９と同様の構成とすることができるが、材質としては、銅又は銅合金が好ましい。つまり、負極板４の負極集電体１１としては銅箔が好ましい。銅箔としては、圧延銅箔、電解銅箔等が例示される。
【００６５】
（負極活物質層）
負極活物質層１２は、負極活物質を含むいわゆる負極板合材から形成される。また、負極活物質層１２を形成する負極板合材は、必要に応じて導電剤、結着剤（バインダ）、増粘剤、フィラー等の任意成分を含む。導電剤、結着剤、増粘剤、フィラー等の任意成分は、正極活物質層１０と同様のものを用いることができる。
【００６６】
負極活物質としては、リチウムイオンを吸蔵及び放出することができる材質が好適に用いられる。具体的な負極活物質としては、例えばリチウム、リチウム合金等の金属；金属酸化物；ポリリン酸化合物；黒鉛、非晶質炭素（易黒鉛化炭素または難黒鉛化性炭素）等の炭素材料などが挙げられる。
【００６７】
前記負極活物質の中でも、正極板６と負極板４との単位対向面積当たりの放電容量を好適な範囲とする観点から、Ｓｉ、Ｓｉ酸化物、Ｓｎ、Ｓｎ酸化物又はこれらの組み合わせを用いることが好ましく、Ｓｉ酸化物を用いることが特に好ましい。なお、ＳｉとＳｎとは、酸化物にした際に、黒鉛の３倍程度の放電容量を持つことができる。
【００６８】
負極活物質としてＳｉ酸化物を用いる場合、Ｓｉ酸化物に含まれるＯのＳｉに対する原子数の比としては０超２未満が好ましい。つまり、Ｓｉ酸化物としては、ＳｉＯｘ（０＜ｘ＜２）で表される化合物が好ましい。また、前記原子数の比としては、０．５以上１．５以下がより好ましい。
【００６９】
なお、負極活物質は上述したものを一種単体で用いてもよいし、二種以上を混合して用いてもよい。例えば、Ｓｉ酸化物と他の負極活物質とを混合して用いることで、正極板６と負極板４との単位対向面積当たりの放電容量及び後述する負極活物質の質量に対する前記正極活物質の質量の比が共に好適な値となるように調整できる。Ｓｉ酸化物と混合して用いる他の負極活物質としては、黒鉛、ハードカーボン、ソフトカーボン、コークス類、アセチレンブラック、ケッチェンブラック、気相成長炭素繊維、フラーレン、活性炭等の炭素材料が挙げられる。これらの炭素材料は、一種のみをＳｉ酸化物と混合してもよいし、二種以上を任意の組み合わせ及び比率でＳｉ酸化物と混合してもよい。これらの他の負極活物質の中でも、充放電電位が比較的卑である黒鉛が好ましく、黒鉛を用いることで高いエネルギー密度の二次電池素子が得られる。Ｓｉ酸化物と混合して用いる黒鉛としては、鱗片状黒鉛、球状黒鉛、人造黒鉛、天然黒鉛等が挙げられる。これらの中でも、充放電を繰り返してもＳｉ酸化物粒子表面との接触を維持しやすい鱗片状黒鉛が好ましい。
【００７０】
負極活物質におけるＳｉ酸化物の含有量の下限としては、３０質量％が好ましく、５０質量％より好ましく、７０質量％がさらに好ましい。一方、Ｓｉ酸化物の含有量の上限としては、通常１００質量％であり、９０質量％が好ましい。
【００７１】
さらに、負極活物質層１２は、Ｓｉ酸化物に加えて少量のＢ、Ｎ、Ｐ、Ｆ、Ｃｌ、Ｂｒ、Ｉ等の典型非金属元素、Ｌｉ、Ｎａ、Ｍｇ、Ａｌ、Ｋ、Ｃａ、Ｚｎ、Ｇａ、Ｇｅ等の典型金属元素、Ｓｃ、Ｔｉ、Ｖ、Ｃｒ、Ｍｎ、Ｆｅ、Ｃｏ、Ｎｉ、Ｃｕ、Ｍｏ、Ｚｒ、Ｔａ、Ｈｆ、Ｎｂ、Ｗ等の遷移金属元素を含有してもよい。
【００７２】
前記Ｓｉ酸化物（一般式ＳｉＯｘで表される物質）として、ＳｉＯ２及びＳｉの両相を含むものを使用することが好ましい。このようなＳｉ酸化物は、ＳｉＯ２のマトリックス中のＳｉにリチウムが吸蔵及び放出されるため、体積変化が小さく、かつ充放電サイクル特性に優れる。
【００７３】
また、前記Ｓｉ酸化物の平均粒子径は、１μｍ以上１５μｍ以下が好ましい。Ｓｉ酸化物の平均粒子径を前記上限以下とすることで、当該蓄電素子の充放電サイクル特性を向上できる。
【００７４】
前記Ｓｉ酸化物は、高結晶性のものからアモルファスのものまで使用することができる。さらに、Ｓｉ酸化物としては、フッ化水素、硫酸などの酸で洗浄されているものや水素で還元されているものを使用してもよい。
【００７５】
負極活物質層１２における負極活物質の含有量の下限としては、６０質量％が好ましく、８０質量％がより好ましく、９０質量％がさらに好ましい。一方、負極活物質の含有量の上限としては、９９質量％が好ましく、９８質量％がより好ましい。負極活物質粒子の含有量を前記範囲とすることで、蓄電素子のエネルギー密度を高めることができる。
【００７６】
負極活物質層１２における結着剤の含有量の下限としては、１質量％が好ましく、５質量％がより好ましい。一方、結着剤の含有量の上限としては、２０質量％が好ましく、１５質量％がより好ましい。結着剤の含有量を前記範囲とすることで、負極活物質を安定して保持することができる。
【００７７】
〔外装材〕
外装材２は、当該積層電極体１を収容し、内部に電解質が封入される。
【００７８】
外装材２の材質としては、電解質を封入できるシール性と、当該積層電極体１を保護できる強度とを備えるものであれば、例えば樹脂等であってもよいが、金属が好適に用いられる。換言すると、外装材２としては、当該積層電極体１をより確実に保護できる金属ケースを用いることが好ましい。
【００７９】
〔電解質〕
外装材２に封入される電解質としては、蓄電素子に通常用いられる公知の電解液が使用でき、例えばエチレンカーボネート（ＥＣ）、プロピレンカーボネート（ＰＣ）、ブチレンカーボネート（ＢＣ）等の環状カーボネート、又はジエチルカーボネート（ＤＥＣ）、ジメチルカーボネート（ＤＭＣ）、エチルメチルカーボネート（ＥＭＣ）等の鎖状カーボネートを含有する溶媒に、リチウムヘキサフルオロホスフェート（ＬｉＰＦ６）等を溶解した溶液を用いることができる。
【００８０】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００８１】
当該積層電極体において、溶着部は、線状以外の形状に形成されてもよい。例として、溶着部は、正極板の活物質積層領域の外側に配置される複数の点状に形成されてもよい。
【産業上の利用可能性】
【００８２】
本発明に係る積層電極体及び蓄電素子は、例えば電気自動車、携帯電話等の比較的大きいエネルギー密度が要求される機器の電源として特に好適に利用することができる。
【符号の説明】
【００８３】
１  積層電極体
２  外装材
３  袋詰正極板
４  負極板
５  セパレータ
６  正極板
７  樹脂層
８  耐熱層
９  正極集電体
１０  正極活物質層
１１  負極集電体
１２  負極活物質層
Ａ  溶着領域
【図１】
2018043406.tif 000003
【図２】
2018043406.tif 000004
【国際調査報告】
2018043406.tif 000005
2018043406.tif 000006
2018043406.tif 000007
2018043406.tif 000008